(57)【要約】【課題】  非２Ｐ法で作成でき、有機色素を主成分とする追記可能な記録層を３層有する両面記録再生タイプの光記録媒体の提供。【解決手段】  光案内溝を有する第１の基板上に、有機色素を主成分とする追記可能な第１の記録層、第１の反射層、第１の保護層を順次形成した第１の情報基板と、光案内溝を有する第２の基板上に、有機色素を主成分とする追記可能な第３の記録層、第２の反射層、有機色素を主成分とする追記可能な第２の記録層、無機保護層を順次形成した第２の情報基板とが、有機透明中間層（接着層）を介して、基板が外側になるように貼り合わされた光記録媒体であって、第１、第２の記録層の記録再生は第１の基板方向からレーザー光を照射することにより行われ、第３の記録層の記録再生は第２の基板方向からレーザー光を照射することにより行われるものである光記録媒体。【選択図】        図３
2005158162.tif 000002
【特許請求の範囲】
【請求項１】
光案内溝を有する第１の基板上に、有機色素を主成分とする追記可能な第１の記録層、第１の反射層、第１の保護層を順次形成した第１の情報基板と、光案内溝を有する第２の基板上に、有機色素を主成分とする追記可能な第３の記録層、第２の反射層、有機色素を主成分とする追記可能な第２の記録層、無機保護層を順次形成した第２の情報基板とが、有機透明中間層（接着層）を介して、基板が外側になるように貼り合わされた光記録媒体であって、第１、第２の記録層の記録再生は第１の基板方向からレーザー光を照射することにより行われ、第３の記録層の記録再生は第２の基板方向からレーザー光を照射することにより行われるものであることを特徴とする光記録媒体。
【請求項２】
第３の記録層と第２の反射層の間に第２の保護層を有することを特徴とする請求項１記載の光記録媒体。
【請求項３】
第１の基板がグルーブにウォブルを有し、グルーブトラッキングにより第１の記録層を内周から外周に向けて記録再生することができ、ランドトラッキングにより第２の記録層を外周から内周に向けて記録再生することができ、かつ第２の基板がランドにウォブルを有することを特徴とする請求項１又は２記載の光記録媒体。
【請求項４】
第３の記録層がランドトラッキングにより内周から外周に向けて記録再生されることを特徴とする請求項３記載の光記録媒体。
【請求項５】
無機保護層の膜厚が５００〜２０００Åであることを特徴とする請求項１〜４の何れかに記載の光記録媒体
【発明の詳細な説明】
【技術分野】
【０００１】
本発明は、有機色素を主成分とする追記可能な記録層を３層有する両面記録再生タイプの光記録媒体に関する。
【背景技術】
【０００２】
読み出し専用のＤＶＤ（デジタルバーサタイルトディスク）などの光記録媒体に加えて、記録可能なＤＶＤ（ＤＶＤ＋ＲＷ、ＤＶＤ＋Ｒ、ＤＶＤ−Ｒ、ＤＶＤ−ＲＷ、ＤＶＤ−ＲＡＭなど）が実用化されている。このＤＶＤ＋Ｒ、ＤＶＤ＋ＲＷなどは、従来の記録可能なＣＤ−Ｒ、ＣＤ−ＲＷ（記録型コンパクトディスク）技術の延長上に位置するもので、再生専用ＤＶＤとの再生互換性を確保するために、記録密度（トラックピッチ、信号マーク長）と基板厚さをＣＤ条件からＤＶＤ条件に合うように設計されている。
例えば、ＤＶＤ＋ＲではＣＤ−Ｒと同様に、基板上に色素をスピンコーティングして光記録層を設け、その背後に金属反射層を設けた情報記録用基板を、貼り合せ材を介して同形状の基板と貼り合せるという構成が採用されている。この場合、光記録層としては色素系材料が用いられる。ＣＤ−ＲはＣＤの規格を満足する高反射率（６５％）を有することが特徴の一つであるが、上記構成において高反射率を得るためには、光吸収層が記録再生光波長で特定の複素屈折率を満足する必要があり、色素の光吸収特性が適していたからである。これはＤＶＤでも同様である。
【０００３】
ところで、本出願人は、先願（特願２００３−１４５４５８号）において、記録容量を増大させるために２層の記録層を有する追記可能なＤＶＤを提案した。図１は、このような２層の記録層を有するＤＶＤの構造を示す断面図であり、第１の記録層・第２の記録層共に追記可能である場合の例である。１は第１の基板、２は第２の基板、３は有機色素を主成分とする第１の記録層、６は第１の反射層、５は有機透明中間層、４は有機色素を主成分とする第２の記録層、７は第２の反射層、８は無機保護層であり、この第１、第２の記録層においては、第１の基板面側から光により記録再生が行われる。
表面に第１の記録層及び第１の反射層を順次形成した光案内溝を有する第１の情報基板と、表面に第２の反射層、第２の記録層、無機保護層を順次形成した光案内溝を有する第２の情報基板とを、有機透明中間層を介して基板が外側になるように貼り合わせたのもので、第２の記録層からも良好な信号反射率が得られる。即ち、無機保護層により有機透明中間層との密着による第２の記録層のダメージを抑制し、色素記録層両界面の多重干渉効果により、第２の記録層から高反射率を得る構成となっている。２層の記録層から信号を読み取ることができるので、最大８．５ＧＢ程度の記憶容量が得られる。
第１及び第２の基板の厚みは約０．６ｍｍであり、有機透明中間層の厚みは約５０μｍである。第１の反射層となる半透明膜は、その反射率が３０％程度となるように形成されており、第２の記録層に記録するために照射されるレーザー光は、第１の反射層で全光量の約３０％が反射されて減衰したのち、第２の記録層に隣接する第２の反射層で反射され、再度第１の反射層で減衰してディスクから出ていく。再生用レーザー光を、第１の記録層又は第２の記録層上に焦点が位置するように絞り、反射光を検出することにより、それぞれの記録層に記録された情報を読み取ることができる。なお、ＤＶＤの場合記録再生に用いるレーザー光波長は約６５０ｎｍである。
【０００４】
また、特許文献１においては、ディスク基板の少なくとも一方の面に信号層を形成し、該信号層上に中間層を介して新たな信号層を少なくとも１層積層することにより多層構造を構成し、２層以上の信号層に対してデータの記録又は再生を行うようにした光ディスクを提案している。図２は、このような多層の記録層を有するＤＶＤの構造を示す断面図である。光ディスク１１は、ディスク基板１２の少なくとも一方の面に凹凸形状や案内溝等の下部信号層１３が設けられ、更にその上に、多層構造１４が積層された構造を有するものである。上記多層構造１４の一層当りの構造は、下部信号層１３の上に感圧性粘着シート層１５があり、その上に紫外線硬化樹脂層１６、更にその上に上部信号層１７が積層され、最上部に光学的に透明なカバー層１８が積層されている。なお、下部信号層１３及び上部信号層１７の凹凸形状又は案内溝は、予めスタンパーに紫外線硬化樹脂を塗布し硬化させることによって形成し、その後に、粘着シートを用いてディスク基板１２等に貼り合わせたものである。この方法によれば、ディスク基板１２又はスタンパーが紫外線を透過できるようにする必要が無く、２層以上の多層光ディスクが容易に作成できる。
【０００５】
【特許文献１】特開２００３−９１８６８号公報
【発明の開示】
【発明が解決しようとする課題】
【０００６】
特許文献１では、２層以上の信号層に対してデータの記録又は再生を行うようにした光ディスクにおいて、中間層を紫外線硬化樹脂層と粘着シート層によって構成し、紫外線硬化樹脂層には、データの記録信号を構成する凹凸形状又は案内溝を形成した複数の記録層又は信号層を積層し、レーザービームの焦点位置を変えることによってそれぞれの信号層に記録を行っている。しかしこの場合、２Ｐ法（フォトポリマー法）により紫外線硬化樹脂層と粘着シート層で中間層を作製していくため、接着層を介して２つの情報基板を貼り合わせる工程に比べて生産作業工程がより複雑になり、歩留まりに影響を与えるだけでなく、コスト的な面でも高くつくことが懸念される。
本発明は、この問題点を解消すると共に、２層の記録層を有するデュアルレイヤータイプの光記録媒体を元にして、非２Ｐ法（フォトポリマー法）で作成でき、有機色素を主成分とする追記可能な記録層を３層有する両面記録再生タイプの光記録媒体の提供を目的とする。
【課題を解決するための手段】
【０００７】
上記課題は、次の１）〜５）の発明によって解決される。
１）  光案内溝を有する第１の基板上に、有機色素を主成分とする追記可能な第１の記録層、第１の反射層、第１の保護層を順次形成した第１の情報基板と、光案内溝を有する第２の基板上に、有機色素を主成分とする追記可能な第３の記録層、第２の反射層、有機色素を主成分とする追記可能な第２の記録層、無機保護層を順次形成した第２の情報基板とが、有機透明中間層（接着層）を介して、基板が外側になるように貼り合わされた光記録媒体であって、第１、第２の記録層の記録再生は第１の基板方向からレーザー光を照射することにより行われ、第３の記録層の記録再生は第２の基板方向からレーザー光を照射することにより行われるものであることを特徴とする光記録媒体。
２）  第３の記録層と第２の反射層の間に第２の保護層を有することを特徴とする１）記載の光記録媒体。
３）  第１の基板がグルーブにウォブルを有し、グルーブトラッキングにより第１の記録層を内周から外周に向けて記録再生することができ、ランドトラッキングにより第２の記録層を外周から内周に向けて記録再生することができ、かつ第２の基板がランドにウォブルを有することを特徴とする１）又は２）記載の光記録媒体。
４）  第３の記録層がランドトラッキングにより内周から外周に向けて記録再生されることを特徴とする３）記載の光記録媒体。
５）  無機保護層の膜厚が５００〜２０００Åであることを特徴とする１）〜４）の何れかに記載の光記録媒体
【０００８】
以下、上記本発明について詳しく説明する。
本発明は、従来の２枚の基板を貼り合わせた２層光記録媒体に対して、第２の基板上に、反射層を間に挟んで有機色素を主成分とする追記可能な２層の記録層を形成し、両面から記録再生できるようにした、記録層を３層有する、記録容量が単層光記録媒体の約３倍の高密度光記録媒体である。
図３に、本発明の光記録媒体の構成例を示す。２１は第１の基板、２２は第２の基板、２３は有機色素を主成分とする追記可能な第１の記録層、２４は第１の反射層、２５は第１の保護層、２６は有機透明中間層（透過性を有する接着層）、２７は有機色素を主成分とする追記可能な第２の記録層、２８は第２の反射層、２９は無機保護層、３０は有機色素を主成分とする追記可能な第３の記録層である。第１、第２の記録層２３、２７に関しては第１の基板面側から、第３の記録層３０に関しては第２の基板面側から光を照射することにより記録再生が行われる。なお、以後の説明において、有機透明中間層を境にして、第１の基板側にある部分を第１の情報基板、第２の基板側にある部分を第２の情報基板ということにする。
【０００９】
本発明の光記録媒体では、第１の基板表面に、第１の記録層、第１の反射層及び第１の保護層を順次形成した光案内溝を有する第１の情報基板と、第２の基板表面に、第３の記録層、第２の反射層、第２の記録層、無機保護層を順次形成した光案内溝を有する第２の情報基板とを、有機透明中間層を介して基板が外側になるように貼り合わせたので、第２の記録層及び第３の記録層から良好な信号反射率が得られる。
即ち、本発明では第１の基板方向からレーザー光を照射した際に、無機保護層によって有機透明中間層との密着による第２の記録層のダメージを抑制できると共に、色素記録層両界面の多重干渉効果により、第２の記録層から高反射率を得ることができ、また第２の基板方向からレーザー光を照射することで、第３の記録層からも高反射率を得ることができる構成となっている。なお、第２の記録層と第３の記録層の距離が近いので、第１の基板方向から照射するレーザー光が第３の記録層に影響を与えたり、第２の基板方向から照射するレーザー光が第２の記録層に影響を与えたりしないようにするため、第２の記録層と第３の記録層の間に、第２の反射層に加えて第２の保護層を設けることが好ましい。
【００１０】
第１及び第２の基板には、図４に示すような凹凸のある案内溝が形成されている。ＤＶＤ＋Ｒ、ＣＤ−ＲなどＣＤプレーヤーで再生可能な光記録媒体の特徴の一つとして、案内溝又はピット列が蛇行状にウォブリングすることによりトラック情報が記録されていることが挙げられる。案内溝の蛇行状態はウォブル信号としてトラック信号から検出でき、所定周波数をＦＭ変調や位相変調することで、トラック情報を予め基板上に記録しておく。トラック情報とは、アドレス情報・ディスクの回転周波数情報などであり、トラック信号から検出する場合は、情報データ信号と分離し易く、ＲＯＭ信号互換を得易いという特徴がある。
【００１１】
本発明では、第１の基板方向から照射したレーザー光により、第１、第２の記録層から連続的に記録・再生できるように、第１の記録層では内周から外周に向けて、第２の記録層では外周から内周に向けて記録・再生されるようにすると共に、第２の基板方向から照射したレーザー光により、第３の記録層が内周から外周に向けて記録・再生されるようにすることが好ましい。内周から外周に向けて記録・再生していくときの案内溝の螺旋状態は時計回り、外周から内周に向けて記録・再生していくときの案内溝の螺旋状態は反時計回りとなるようにする。その際のトラッキング方式は、第１の記録層ではグルーブトラッキングとし、第２の記録層ではランドトラッキングとすることが好ましい。従って、第１の基板においてはグルーブ（光案内溝）にウォブルを持たせ、第２の基板においてはランドにウォブルを持たせる。その結果、第３の記録層では、ランドにウォブルが在ることになるのでランドトラッキングとなる。
【００１２】
無機保護層に用いる材料の例としては、ＳｉＯ、ＳｉＯ２、ＭｇＦ２、ＳｎＯ２、ＺｎＳ、ＺｎＳ−ＳｉＯ２等の光透過性が高い無機物質を挙げることができる。特に好ましい材料は、結晶性が低く屈折率が高いＺｎＳ−ＳｉＯ２である。膜厚は１００〜２０００Å程度であるが、好ましくは５００〜２０００Åとする。１００Å未満では十分な記録信号変調度（コントラスト）を得難い。
第１、第２の保護層には、紫外線硬化樹脂などの有機材料を用いる。第１の保護層の膜厚は、２〜３μｍとする。また、第２の保護層の膜厚は、１００〜４００Å程度とする。第２の反射層の膜厚は後述するように通常５０〜３０００Å程度であるから、第２の保護層と併せて１５０〜３４００Åとなる。
ＤＶＤの記録再生波長（約６５０ｎｍ）では、基板の好ましい溝深さは３００〜１４００Å、溝幅は０．１〜０．３５μｍである。この範囲よりも溝深さが深いか又は溝幅が広いと反射率が低下し易く、この範囲よりも溝深さが浅いか又は溝幅が狭いと形成する記録マークの形状が揃い難くジッターが増加し易い。
【００１３】
本発明の光記録媒体は、ＤＶＤ＋Ｒ、ＣＤ−Ｒと同様に色素記録層両界面の多重干渉効果により高反射率を得る構成となっており、色素記録層には屈折率ｎが大きく、吸収ｋが比較的小さい光学特性が要求される。好ましい範囲は、ｎ＞２、０．０３＜ｋ＜０．２である。このような光学特性は色素膜の光吸収帯の長波長端部の特性を利用することにより得られる。第１、第２の色素記録層に用いることができる材料としては、例えば、シアニン系色素、フタロシアニン系色素、ピリリウム系・チオピリリウム系色素、アズレニウム系色素、スクワリリウム系色素、アゾ系色素、ホルマザンキレート系色素、Ｎｉ，Ｃｒなどの金属錯塩系色素、ナフトキノン系・アントラキノン系色素、インドフェノール系色素、インドアニリン系色素、トリフェニルメタン系色素、トリアリルメタン系色素、アミニウム系・ジインモニウム系色素及びニトロソ化合物を挙げることができる。
中でも、膜の光吸収スペクトルの最大吸収波長が５５０〜６５０ｎｍにありレーザー光波長（約６５０ｎｍ）において所望の光学特性が得易い色素化合物としては、溶剤塗布による製膜性、光学特性の調整のし易さから、テトラアザポルフィラジン色素、シアニン色素、アゾ色素、スクアリリウム色素が挙げられる。
なお、有機色素を主成分とするとは、良好な記録再生特性を確保するのに十分な量の色素を用いることを意味するが、通常は必要に応じて添加するバインダーや安定剤などの添加剤を除き、色素のみからなる記録層とする。
記録層の膜厚は、１００〜５０００Åが好ましく、特に５００〜２０００Åが望ましい。膜厚がこの範囲より薄くなると記録感度が低下し、厚くなると反射率が低下する。
【００１４】
本発明で用いる基板は、従来の光記録媒体の基板として用いられている各種の材料から任意に選択することができる。基板材料の例としては、ポリメチルメタクリレートのようなアクリル樹脂、ポリ塩化ビニル、塩化ビニル共重合体等の塩化ビニル系樹脂、エポキシ樹脂、ポリカーボネート樹脂、アモルファスポリオレフィン樹脂、ポリエステル樹脂、ソーダ石灰ガラス等のガラス及びセラミックスを挙げることができる。特に寸法安定性、透明性及び平面性などの点から、ポリメチルメタクリレート樹脂、ポリカーボネート樹脂、エポキシ樹脂、アモルファスポリオレフィン樹脂、ポリエステル樹脂及びガラスなどが好ましい。更に、成形し易いことからポリカーボネート樹脂が好ましい。
【００１５】
本発明において使用する反射層材料は、レーザー光に対する反射率が高い物質であり、その例としては、Ｍｇ、Ｓｅ、Ｙ、Ｔｉ、Ｚｒ、Ｈｆ、Ｖ、Ｎｂ、Ｔａ、Ｃｒ、Ｍｏ、Ｗ、Ｍｎ、Ｒｅ、Ｆｅ、Ｃｏ、Ｎｉ、Ｒｕ、Ｒｈ、Ｐｄ、Ｉｒ、Ｐｔ、Ｃｕ、Ａｇ、Ａｕ、Ｚｎ、Ｃｄ、Ａｌ、Ｃａ、Ｉｎ、Ｓｉ、Ｇｅ、Ｔｅ、Ｐｂ、Ｐｏ、Ｓｎ、Ｓｉ、ＳｉＣなどの金属及び半金属を挙げることができる。中でも高反射率が得られるＡｕ、Ａｌ、Ａｇが好ましい。これらは単独で用いてもよいし、二種以上の組合せで又は合金として用いてもよい。
反射層の膜厚は一般に５０〜３０００Åとするが、第１反射層については、光透過率が４０％以上になるように膜厚を調整する必要がある。好ましくは５０〜３００Åである。膜厚が厚くなると光透過率は減衰し易い。これらの反射層上には化学的・物理的保護のために保護層を設けても良く、その材料としては紫外線硬化樹脂などが用いられる。
有機透明中間層は透過性を有する接着層として用いることが好ましく、その材料としては既存のアクリレート系、エポキシ系、ウレタン系の紫外線硬化型又は熱硬化型接着剤等が使用できる。厚さは通常５０〜６５μｍ程度とする。
【００１６】
次に、本発明の光記録媒体の製造方法について説明する。
図３に示す層構成例の場合、表面にグルーブが形成された第１の基板上に、第１の記録層を塗布成膜手段により形成し、その上に第１の反射層を真空成膜手段により形成し、その上に第１の保護層を塗布製膜手段により形成して第１の情報基板を作成する。
一方、表面にグルーブが形成された第２の基板上に、第３の記録層及び第２の保護層を塗布製膜手段により形成し、その上に第２の反射層を真空製膜手段により形成し、その上に第２の記録層を塗布製膜手段により形成し、更にその上に無機保護層を真空製膜手段により形成して第２の情報基板を作成する。
次いで、第１の情報基板と第２の情報基板を、接着剤からなる有機透明中間層を介して貼り合わせれば本発明の光記録媒体を容易に作成できる。
【００１７】
即ち、上記製造方法は、次の（イ）〜（リ）の工程からなる。
＜第１の情報基板の製造＞
（イ）  表面にグルーブが形成されている第１の基板上に、第１の記録層を塗布成膜
手段により設ける工程。
（ロ）  第１の記録層の上に第１の反射層を真空成膜手段により設ける工程。
（ハ）  第１の反射層の上に第１の保護層を塗布成膜手段により設ける工程。
なお、上記第１の情報基板の製造工程は、従来のＤＶＤ＋ＲやＤＶＤ−ＲＯＭの場合と同様である。
＜第２の情報基板の製造＞
（ニ）  表面にグルーブが形成されている第２の基板上に、第３の記録層を塗布成膜
手段により設ける工程。
（ホ）  第３の記録層の上に第２の保護層を塗布成膜手段により設ける工程。
（ヘ）  第２の保護層の上に第２の反射層を真空成膜手段により設ける工程。
（ト）  第２の反射層の上に第２の記録層を塗布成膜手段により設ける工程。
（チ）  第２の記録層の上に無機保護層を真空成膜手段により設ける工程。
＜貼り合わせ工程＞
（リ）  第１の情報基板と第２の情報基板を、接着層を介して貼り合わせる工程。
【００１８】
各層の形成工程について簡単に説明する。
＜記録層形成工程＞
本発明では、通常、有機色素を主成分とする記録層を塗布成膜手段により設ける。即ち、有機色素化合物を溶媒に溶かした塗布液を基板上に塗布することにより形成する。塗布液を調整するための溶媒としては、公知の有機溶媒（例えばアルコール、セロソルブ、ハロゲン化炭素、ケトン、エーテル等）を使用することができる。また、コート方法としては、塗布液の濃度、粘度、溶剤の乾燥温度を調節することにより膜厚を制御できるため、スピンコート法が望ましい。
＜反射層形成工程＞
本発明では、通常、反射層を真空成膜手段により設ける。即ち、反射層材料を、例えば蒸着、スパッタリング又はイオンプレーティングすることにより形成する。
＜無機保護層形成工程＞
本発明では、通常、第２の記録層上に無機保護層を真空成膜手段により設ける。即ち、無機保護層材料を、例えば蒸着、スパッタリング又はイオンプレーティングすることにより形成する。
＜保護層形成工程＞
本発明では、通常、第１、第２の保護層を塗布成膜手段により設ける。塗布液の調整や塗布手段は記録層の場合と同様である。
＜貼り合わせ工程＞
本発明では、第１と第２の情報基板を、接着層を介して貼り合わせる。即ち、無機保護層の表面に接着剤を滴下し、第１の情報基板を上から被せると共に接着剤を均一に広げた後、紫外線照射により硬化させる。
【発明の効果】
【００１９】
本発明１によれば、記録層を３層有するので、記録容量が単層の場合の約３倍の光記録媒体を提供できる。
本発明２によれば、第２の記録層と第３の記録層の情報を明瞭に区別して記録再生できる。
本発明３〜４によれば、２つの記録面にまたがる時間的に連続した情報を続けて記録再生できる。
本発明５によれば、良好な記録信号変調度が得られる。
【実施例】
【００２０】
以下、実施例により本発明を更に具体的に説明するが、本発明は、これらの実施例により限定されるものではない。
【００２１】
＜実施例１＞
直径１２０ｍｍ、厚さ０．６ｍｍのポリカーボネート円板の表面上に深さ１６００Å、トラックピッチ０．７４μｍの案内溝凸凹パターンを有する第１の基板を用意し、その上に、下記〔化１〕のスクアリリウム色素化合物を２，２，３，３−テトラフルオルプロパノールに溶解した塗布液をスピンコートして、厚さ７００Åの第１の記録層を形成し、その上に、Ａｒをスパッタガスとしたスパッタ法によりＡｇからなる厚さ１１０Åの第１の反射層を形成し、その上に紫外線硬化樹脂からなる厚さ３μｍの第１の保護層を形成して、第１の情報基板を得た。
一方、直径１２０ｍｍ、厚さ０．６ｍｍのポリカーボネート円板の表面上に深さ９００Å、トラックピッチ０．７４μｍの案内溝凸凹パターンを有する第２の基板を用意し、その上に、下記〔化１〕のスクアリリウム色素化合物を２，２，３，３−テトラフルオルプロパノールに溶解した塗布液をスピンコートして、厚さ８００Åの第３の記録層を形成し、その上に、Ａｒをスパッタガスとしたスパッタ法によりＡｇからなる厚さ１４００Åの第２の反射層を形成し、その上に、下記〔化１〕のスクアリリウム色素化合物を２，２，３，３−テトラフルオルプロパノールに溶解した塗布液をスピンコートして、厚さ１０００Åの第２の記録層を形成し、その上に、Ａｒをスパッタガスとしたスパッタ法によりＺｎＳ・ＳｉＯ２からなる厚さ１０００Åの無機保護層を形成して、第２の情報基板を得た。
次いで、上記第１と第２の情報基板を、厚さ５０μｍの有機透明中間層となる紫外線硬化型接着剤（日本化薬製  ＫＡＲＡＹＡＤ  ＤＶＤ００３）で貼り合わせ、図３に示す層構成の光記録媒体を作成した。
この光記録媒体について、パルステック社のＤＤＵ１０００を評価装置に用いて、第２の基板方向から波長６５７ｎｍのレーザー光を照射し、ＮＡ：０．６５、線速度３．４９ｍ／ｓの条件で、第３の記録層におけるＤＶＤ（８−１６）信号を記録／再生評価した。
その結果、記録後の反射率（Ｉ１４Ｈ）６４％、変調度（Ｉ３／Ｉ１４）３１％が得られた。この２つの項目は、ＤＶＤ−Ｖｉｄｅｏ／ＲＯＭの物理フォーマット規格と比較したときに、反射率（ｓｉｎｇｌｅ  ｌａｙｅｒ、シングル・レイヤー）：４５〜８５％、変調度（Ｉ３／Ｉ１４）：１５％以上の規格を満たしており、再生ＤＶＤとの物理的な互換を確保している。
次に、第１の基板方向からレーザー光を照射した点以外は上記と同様にして第１の記録層について評価した結果、記録後の反射率（Ｉ１４Ｈ）２３％、変調度（Ｉ３／Ｉ１４）３６％が得られた。ここで第１、第２の記録層はｄｕａｌ  ｌａｙｅｒ（デュアル・レイヤー）に相当し、ＤＶＤ−Ｖｉｄｅｏ／ＲＯＭの物理フォーマット規格では、反射率（ｄｕａｌ  ｌａｙｅｒ）：１８〜３０％となっており、記録後の反射率は再生ＤＶＤとの物理的な互換を確保している。
【化１】
2005158162.tif 000003
【００２２】
＜実施例２＞
第２の基板の溝深さを１１００Åに変更した点以外は、実施例１と同様にして光記録媒体を作成し、実施例１と同様にして第３の記録層について評価した結果、記録後の反射率（Ｉ１４Ｈ）５８％、変調度（Ｉ３／Ｉ１４）３２％が得られた。
【００２３】
＜実施例３＞
第２の基板の溝深さを３００Åに変更し、第１の反射層を厚さ１１０ÅのＡｕに変更した点以外は、実施例１と同様にして光記録媒体を作成し、第２の記録層を評価対象として第１の基板方向からレーザー光を照射した点以外は実施例１と同様にして評価した結果、記録後の反射率（Ｉ１４Ｈ）２０％、変調度（Ｉ３／Ｉ１４）４３％が得られた。
【図面の簡単な説明】
【００２４】
【図１】先願の有機色素を主成分とする追記可能な２層の記録層を有する光記録媒体の構成を示す図。
【図２】特許文献１の多層構造の光記録媒体の構成を示す図。
【図３】本発明の光記録媒体の構成例を示す図。
【図４】第１及び第２の基板に形成された案内溝の説明図。
【符号の説明】
【００２５】
１  第１の基板
２  第２の基板
３  有機色素を主成分とする追記可能な第１の記録層
４  有機色素を主成分とする追記可能な第２の記録層
５  有機透明中間層（透過性を有する接着層）
６  第１の反射層
７  第２の反射層
８  無機保護層
１１  光ディスク
１２  ディスク基板
１３  下部信号層
１４  多層構造
１５  感圧性粘着シート層
１６  紫外線硬化樹脂層
１７  上部信号層
１８  光学的に透明なカバー層
２１  第１の基板
２２  第２の基板
２３  有機色素を主成分とする追記可能な第１の記録層
２４  第１の反射層
２５  第１の保護層
２６  有機透明中間層（透過性を有する接着層）
２７  有機色素を主成分とする追記可能な第２の記録層
２８  第２の反射層
２９  無機保護層
３０  有機色素を主成分とする追記可能な第３の記録層
【図１】
2005158162.tif 000004
【図２】
2005158162.tif 000005
【図３】
2005158162.tif 000006
【図４】
2005158162.tif 000007